Brevet FR2687480A1 — publié le 19930820

I La présente invention concerne un détecteur photoélectrique du type présentant une structure à au moins un puits quantique. L'invention trouve une application particulièrement avanta- geuse dans le domaine des détecteurs infrarouge, notamment dans la gamme de fréquences 2 x 1013 4 x 1013 Hz. Jusqu'à un passé très récent, les détecteurs dans la gamme 2 x 1013 4 x 1013 Hz étaient réalisés avec des matériaux constitués par des éléments des colonnes II et VI de la classification de Mendeleiev, principalement Hg Cd Te Ces matériaux présentant une bande interdite de la largeur requise (entre 100 et 200 me V), ils possèdent une détectivité remarquable Leur principal défaut réside dans la difficulté de réaliser des jonctions p-n ou des contacts de bonne qualité C'est cette difficulté qui a limité l'expansion de dispositifs basés sur la détection à base de matériaux II-VI En particulier, on ne sait pas encore réaliser de façon fiable des matrices de photodétecteurs de dimension suffisante. Au début des années 80, il a été proposé d'utiliser pour détecter dans la gamme 2 x 103 4 x 103 Hz, non plus des transitions bande à bande, mais des transitions intersousbande dans un puits quantique Ce type de détecteur photoélectrique présente, de façon très générale, une structure à au moins un puits quantique constitué par une barrière amont réalisée en un premier matériau semiconducteur, un puits réalisé en un deuxième matériau semiconducteur, et une barrière aval réalisée en un troisième matériau semiconducteur, chaque matériau semiconducteur étant défini par sa composition chimique, et la conductibilité électrique dans le détecteur étant assurée par propagation, dans le sens allant de la barrière amont à la barrière aval, de porteurs de charge donnée dans une bande électronique de type donné présentant, dans chacun desdits matériaux, un extremum d'énergie. De façon pratique, les détecteurs photoélectriques à puits quantiques sont généralement réalisés par épitaxies successives sur un substrat de différentes couches desdits matériaux semiconducteurs. Dans un puits quantique, le confinement des porteurs dans la direction de croissance épitaxiale provoque la formation de niveaux d'énergie quantifiés Par exemple, pour une largeur de puits de l'ordre de nm dans un système o les premier et troisième matériaux sont constitués par du Ga O AI 3 As et le deuxième matériau du Ga As, on obtient une séparation entre les deux premiers niveaux qui correspond à la longueur d'onde recherchée Pour le système précité, les porteurs sont des électrons et ladite bande électronique la bande de conduction Si l'on dope le puits avec des donneurs, on obtient alors une population d'électrons sur le niveau fondamental du puits, et le système peut absorber pourvu que la lumière incidente soit polarisée correctement; lorsque les porteurs sont des électrons, les transitions ne sont autorisées que si la polarisation a une composante parallèle à la direction de croissance des couches. Le principe de base du détecteur photoélectrique à puits quantiques ainsi énoncé a été par la suite amélioré par de nombreuses modifications Par exemple, les transitions ne se font pas en fait entre deux niveaux quantifiés dans le puits, mais entre un niveau confiné et une minibande de niveaux au-dessus des barrières De cette façon, les électrons photoexcités ont une probabilité plus importante de participer au photocourant. Il a été également proposé par B F Levine et ai (Appl Phys. Lett 57 ( 4), 1990, pp 383-385) d'introduire entre les deux barrières du puits une dissymétrie limitée de façon à obtenir un détecteur accordable sur une certaine plage de longueur d'onde. Une autre amélioration consiste à graver sur le contact supérieur du photodétecteur un réseau de période telle que, compte tenu des règles de sélection, la lumière incidente se couple de façon plus efficace avec le puits quantique multiple. On peut de cette façon, en bénéficiant des facilités offertes par la maturité des processus technologiques sur les matériaux à base de Ga As par exemple, réaliser sans trop de difficultés des matrices de photodétecteurs 256 x 256 La démonstration de ce type de matrices a été effectuée à la température de 60 K Elle permet une résolution thermique de l'image de l'ordre de 0,1 K Ceci constitue déjà un progrès important par rapport aux systèmes concurrents. Cependant, pour réaliser des détecteurs photoélectriques facilement utilisables, il est nécessaire d'élever autant que possible la température de fonctionnement. Pour parvenir à un tel objectif, il convient d'améliorer la détectivité des détecteurs à puits quantiques Différents paramètres affectent cette détectivité, en particulier la valeur du coefficient d'absorption intersousbande Différentes techniques ont été proposées pour améliorer ce coefficient d'absorption, par exemple en entourant le puits par des barrières fines de composition différente de la composition des barrières principales Mais, en général, ce qui est gagné d'un côté est perdu d'un autre côté Dans le cas de l'exemple précédent, si l'on gagne en absorption, on perd en coefficient de transfert des électrons vers la barriere. Une des limitations fondamentales du rendement des détecteurs à puits quantiques connus réside dans le temps de capture dans le puits d'un électron photoexcité dans la minibande du détecteur En effet, on peut écrire d'une manière très simplifiée la responsivité R de ce type de structure comme le produit du coefficient d'absorption a par la probabilité pour un électron de rejoindre le contact sans être repiégé dans un puits Si l'on appelle T capt le temps moyen de capture, et T drift le temps que met un électron à traverser la structure, on obtient R a Tcapt / drift) On notera g, coefficient de gain, le rapport T ct/Trdit'Cc signifie que, si le temps de capture moyen est plus long que le temps de déplacement d'un contact à l'autre, le détecteur présentera du gain La détectivité du photodétecteur dépend non seulement de R, mais aussi de la contribution du bruit i du courant d'obscurité du dispositif L'expérience montre que i est un bruit de grenaille à une très bonne approximation; si Id est le courant d'obscurité, on a et D cl R/i cl ax Vg/Vîd La Demanderesse a analysé en détail et mesuré par des expériences de luminescence résolue dans le temps avec une précision temporelle meilleure que la picoseconde, les processus de capture d'un électron dans un puits quantique Les résultats de ces investigations ont montré que le temps de capture dans une structure classique est toujours extrêmement court, de l'ordre de la picoseconde ou moins Le temps de transit d'un électron dans la structure est quant à lui plutôt de l'ordre de ps Il en résulte une limitation des performances des détecteurs à puits quantiques actuellement connus. Aussi, la présente invention a pour but de proposer un détecteur photoélectrique présentant une structure à au moins un puits quantique dont la détectivité serait améliorée par une modification de la structure qui augmenterait le temps de capture des porteurs photocréés. Selon la présente invention, un détecteur photoélectrique présentant la structure générale à au moins un puits quantique précitée est remarquable en ce que, lesdits matériaux semiconducteurs étant au moins partiellement dopés en porteurs, les premier et troisième matériaux semiconducteurs ont une composition chimique telle que la différence d'énergie, au niveau desdites barrières, entre l'extremum d'énergie de ladite bande électronique dans le premier matériau semiconducteur et l'extremum d'énergie de ladite bande électronique dans le troisième matériau semiconducteur, est supérieure en valeur absolue à l'énergie maximale des phonons longitudinaux optiques dans le matériau semi- conducteur constituant le puits. Ainsi, au lieu de présenter des barrières de composition identique, ou quasi identique, comme dans les détecteurs à puits quantiques connus, la composition des barrières du photodétecteur conforme à l'invention varie de manière que l'énergie des niveaux d'un côté du puits soit supérieure de plus de 50 me V, par exemple pour le système Ga Al As/Ga As, à l'énergie des électrons de l'autre côté De cette façon, lorsque l'on place le détecteur photoélectrique de l'invention sous champ électrique, comme c'est le cas en fonctionnement, les porteurs qui arrivent au bord du puits subissent deux effets qui limitent la probabilité de capture des porteurs: leur vitesse est augmentée du fait de leur plus grande énergie cinétique, acquise au passage de la discontinuité, leur probabilité de capture par émission d'un phonon optique est diminuée puisque même après émission de ce type de phonon, le porteur sera encore dans les états de la minibande La largeur du puits étant assez faible, on s'affranchit pratiquement des problèmes d'ionisation par impact. Des expériences de luminescence en continu et avec une résolution picoseconde ont permis de montrer l'efficacité de ce type de structure dans la réduction du taux de capture dans un puits quantique. Selon l'équation ( 1), le rendement en est augmenté d'autant. Dans les structures à puits quantiques mettant en oeuvre des matériaux semiconducteurs répondant à la formule chimique générale Gax Al -x As, les porteurs sont, de préférence, des électrons de la bande de conduction Dans ce cas, le signe des porteurs étant négatif, l'extremum d'énergie de la bande de conduction dans la barrière aval est inférieur à l'extremum d'énergie de la bande de conduction dans la barrière amont. Il convient de signaler toutefois que l'invention présente l'avantage important de permettre la réalisation de détecteurs photo- électriques à puits quantiques dans lesquels les porteurs sont des trous de la bande de valence Tel est le cas des matériaux de formule générale Six Gei x dont la compatibilité avec la technologie sur silicium présente l'avantage que les photodétecteurs ainsi obtenus peuvent être intégrés à la plupart des composants électroniques usuels à base de silicium Pour ce type de système, l'extremum d'énergie de la bande de valence dans la barrière amont doit être inférieur à l'extremum d'énergie de la bande de valence dans la barrière aval. La description qui va suivre, en regard des dessins annexés donnés à titre d'exemples non limitatifs, fera bien comprendre en quoi consiste l'invention et comment elle peut être réalisée. La figure 1 est une vue en coupe d'un détecteur photo- électrique à un puits quantique conforme à l'invention. La figure 2 est un diagramme de la structure de bande dans chaque couche du détecteur photoélectrique de la figure 1. La figure 3 est un premier diagramme de puits quantique sous champ électrique nul. La figure 4 est un deuxième diagramme de puits quantique sous champ électrique nul. La figure 5 est un diagramme de fonctionnement sous champ électrique non nul de la structure de puits quantique de la figure 4. Les figures 6 a et 6 b sont des diagrammes d'une structure à puits quantiques multiples sous champ électrique respectivement nul et non nul. La figure 7 est un diagramme donnant, sous champ électrique nul, la position des extrema de la bande de conduction pour une première structure à puits quantiques multiples à croisements d'extrema r (trait continu) et X (trait pointillé). La figure 8 est le diagramme de fonctionnement correspon- dant à la structure de la figure 7. La figure 9 est un diagramme donnant, sous champ électrique nul, la position des extrema de la bande de conduction pour une deuxième structure à puits quantiques multiples à croisements d'extrema F (trait continu) et X (trait pointillé). La figure 10 est le diagramme de fonctionnement correspon- dant à la structure de la figure 9. La figure Il est un diagramme de la structure de puits quantique d'un détecteur photoélectrique du type Si(Ge). La figure 12 est le diagramme de fonctionnement correspon- dant à la structure de la figure Il. La figure 1 montre, en coupe, une structure de détecteur photoélectrique à un puits quantique unique constituée par une super- position de trois couches déposées sur un substrat S, par l'intermédiaire d'une première couche C 5 de contact électrique, à savoir une couche CI d'épaisseur LI en un premier matériau semiconducteur formant une barrière amont Bl, une couche intermédiaire C 2 d'épaisseur L 2 en un deuxième matériau semiconducteur formant le puits P, et une couche C 3 d'épaisseur L 3 en un troisième matériau semiconducteur formant barrière aval B 2 La couche CI est recouverte d'une deuxième couche C 4 de contact électrique. On a représenté très schématiquement sur la figure 2 la structure de bandes dans chacune des couches CI, C 2 et C 3, en faisant apparaître les bandes de conduction BCI, BC 2 et BC 3 et de valence BVI, BV 2 et BV 3 Dans une telle structure à un seul puits quantique, la composition en matériau semiconducteur est constante dans toute l'épaisseur de chaque couche Sur le schéma de la figure 2, les bandes de conduction, par exemple, présentent des extrema respectifs, ici des minima, aux centres Fl, F 2 et F 3 des zones de Brillouin. Les positions respectives des différentes bandes électroniques dépendent essentiellement de la composition chimique des matériaux semiconducteurs La conductibilité électrique dans le détecteur photo- électrique ainsi constitué est assurée par la propagation de porteurs de charge donnée, électrons ou trous, dans une bande électronique donnée, bande de conduction ou de valence, dans le sens de la barrière amont Bl à la barrière aval B 2. La figure 3 montre le diagramme d'énergie d'un puits quantique réalisé par les minima Fl, F 2, F 3 des bandes de conduction BCI, BC 2, BC 3, pris au centre de la zone de Brillouin de chaque couche. Dans le puits de potentiel de la couche C 2, le confinement des porteurs produit des niveaux d'énergie quantifiés E 1, E 29 En, dont la valeur est donnée approximativement par En = AW 2 fn TF \ 2 N = 1, 2, En 2 m) Ln 1 o X est la constante de Planck normalisée et m la masse des porteurs. On constate que plus le puits est étroit et plus la différence d'énergie entre les deux premiers niveaux E 1 et E 2 est grande Il est donc possible d'ajuster les dimensions du puits en fonction de la longueur d'onde de détection désirée. Les fonctions d'onde 'Y N associées aux niveaux d'énergie En sont données en première approximation par n Y z A sin N Trz)n = 1, 2, 3, n \L 2 A étant une constante de normalisation. Pour peupler en électrons le niveau le plus bas El de la structure du puits quantique, on dope les matériaux semiconducteurs en impuretés qui créent soit un niveau de donneurs Edl au voisinage des bandes de conduction BCI et BC 3 des couches Cl et C 3, soit un ni- veau de donneurs Ed 2 à proximité du niveau fondamental El Les électrons viennent alors peupler le niveau E 1 De même, pour peupler en trous les premiers niveaux de la bande de valence, on dopera de manière appropriée les matériaux semiconducteurs par des accepteurs d'électrons. Sur la figure 3, le niveau d'énergie E 2 correspondant au premier état excité de la structure du puits quantique se trouve confiné à l'intérieur du puits, ce qui a pour conséquence que les porteurs qui s'y trouvent promus à la suite de l'absorption d'un photon d'énergie h = E 2- E 1 ont une probabilité assez faible de se propager et donc de contribuer de façon sensible au signal photoélectrique De manière à augmenter cette probabilité de propagation, il y a avantage, comme l'indique la figure 4 en champ nul, à réaliser les transitions optiques entre un niveau confiné El du puits et une minibande E 2 d'énergie supérieure à la hauteur de la barrière aval B 2. Dans ce dernier cas, la figure 5 montre le mécanisme de fonctionnement du puits quantique sous un champ électrique non nul Un photon d'énergie h ? est absorbé dans le puits quantique par un porteur, un électron par exemple, d'énergie El pour atteindre dans la minibande le niveau d'énergie E 2 L'électron soumis au champ électrique extérieur appliqué peut alors se propager à travers la structure Toutefois, comme on peut mieux l'observer sur la structure à puits quantiques multiples représentée sur les figures 6 a en champ nul et 6 b en champ non nul, l'électron circulant dans la minibande a une certaine probabilité, au passage de chaque puits, d'être capturé par la structure pour revenir dans l'état d'énergie minimum E 1 de ce puits. Dans le but de limiter cette probabilité de capture, l'invention prévoit, comme l'indique l'ensemble des figures 2 à 5, que la composition des premier et troisième matériaux semiconducteurs est telle que, au niveau des barrières Bl et B 2, l'énergie du minimum ri de la bande de conduction BCI dans la première couche CI du premier matériau semiconducteur est supérieure à l'énergie du minimum F 3 de la bande de conduction BC 3 dans la troisième couche C 3 du troisième matériau semiconducteur, la différence d'énergie A E étant supérieure à l'énergie maximale des phonons longitudinaux optiques dans le deuxième matériau semiconducteur du puits quantique P. Cette structure de puits quantique dans laquelle les porteurs sont des électrons et la bande électronique concernée la bande de conduction peut être réalisée à l'aide de matériaux semiconducteurs à base d'arséniure de gallium, de formule générale Gax A Il X As En particulier, le premier matériau semiconducteur de la première couche CI peut avoir pour formule Gax 1 AI x As, le deuxième matériau semiconducteur de la deuxième cokche C 2 de puits peut être de Ga As, le troisième matériau semiconducteur de la troisième couche C 3 ayant pour formule Gax AI Ix As, avec x 1 > x 3 et x 1 x 3 > 0,05 de manière à avoir une différence 3 d'énergie A E entre barrières supérieure à 50 me V, elle-même supérieure à l'énergie des phonons longitudinaux optiques dans Ga As, Al As et Ga Al As Typiquement, x 1 et -X 3 peuvent valoir 0,25 et 0,2 A titre d'exemple, les épaisseurs des différentes couches peuvent être: L 1 = L 3 0,1 prm et L 2 = 6 nm. Dans la pratique, on utilise une structure de photodétecteur à puits quantiques multiples formée, par exemple, d'une succession de séries de trois couches telles que celle montrée sur la figure 1 Mais on peut également envisager, comme l'illustrent les figures 6 a et 6 b, un empilement alterné de couches du deuxième matériau semiconducteur de puits, Ga As par exemple, séparées par des couches d'un matériau semiconducteur présentant, de la barrière aval B 2 d'un puits P à la barrière amont Bl du puits suivant P', dans le sens de propagation des porteurs, une composition chimique variant graduellement entre la composition du troisième matériau semiconducteur, Ga x AlîIX As par exemple, à celle du premier matériau semiconducteur, Ga Al x As par exemple, avec x > x On remarquera que dans le schéma de structure de la figure 3 ou le niveau photoexcité E 2 est un état confiné dans le puits quantique, la transition E 1 + E 2 présente une force d'oscillateur relativement élevée du fait du recouvrement important entre les fonctions d'ondes correspondan- tes Par contre, le confinement de l'état excité E 2 a pour effet de limiter la probabilité, pour l'électron dans l'état excité E 2, de quitter le puits et de participer au courant A l'inverse, la structure montrée sur la figure 4 est plus avantageuse quant à cette probabilité, mais l'étalement de la fonction d'onde est tel que la force d'oscillateur de la transition optique est plus faible. Aussi, la variante de réalisation de l'invention illustrée aux figures 7 et 8 a pour but, à la fois, d'améliorer la conductibilité électrique et d'augmenter le recouvrement des fonctions d'onde des états actifs optiquement A cet effet, l'invention propose de confiner la fonction d'onde de l'état d'énergie E 2, mais d'autoriser le départ des porteurs photocréés grâce à la présence de niveaux d'énergie accessibles correspondant à un extremum, ici un minimum en bord de zone de Brillouin. La structure de la figure 7 comporte une couche de puits quantique en Ga O 9 Al 01 As par exemple, entourée de part et d'autre d'une couche d'un matériau semiconducteur dont la composition varie graduelle- ment, dans le sens de la conduction, de Al As correspondant audit troisième matériau semiconducteur, à Ga O 7 A 10 3 As par exemple, correspondant audit premier matériau semiconducteur, ces compositions pouvant bien entendu varier à condition toutefois que le minimum F de la bande de conduction au centre de la zone de Brillouin dans le premier matériau soit supérieur au minimum X de la bande de conduction en bord de zone de Brillouin dans le troisième matériau, la différence d'énergie A E entre ces deux minima devant être supérieure à l'énergie maximale des phonons longitudinaux optiques dans Ga As Pour une largeur de 9 nm et une composition de Ga Al As du puits, le détecteur fonctionne au voisinage de 2,7 x 10 '3 Hz. 0,9 0,1 Le mécanisme du fonctionnement sous champ électrique d'un détecteur photoélectrique de ce type est illustré sur la figure 8 La transition optique entre les états confinés E et E 2 est effectuée avec une force d'oscillateur importante Le photoélectron ainsi créé se propage dans le puits jusqu'à la barrière aval B 2 et pénètre dans le troisième matériau o, par désexcitation non radiative, il rejoint le niveau X 3 d'énergie minimale dans lequel il se maintient durant toute sa propagation dans la couche de matériau à composition graduellement variable jusqu'à croiser un minimum de la bande de conduction en centre de zone de Brillouin. L'électron continue alors sa trajectoire dans ce type d'état et atteint la barrière amont Bl o se produit le saut quantique au-dessus du puits entre le niveau en rdu premier matériau semiconducteur et le niveau en X du troisième matériau semiconducteur. Les figures 9 et 10 montrent un détecteur photoélectrique, de structure analogue à celle décrit en regard des figures 7 et 8, dont la responsivité a été étendue à la gamme 5 x 101 1014 Hz Le puits quantique proprement dit est réalisé par une couche de Ga As entouré de deux couches dont la composition varie graduellement d'un troisième matériau semiconducteur de composition Ga Al As à un premier 0,2 0,8 matériau semiconducteur de composition Ga 4 Al 6 As, par exemple Dans ce type de structure, il importe que le minimum X de la bande de conduction en bord de zone de Brillouin dans le premier matériau soit supérieur au minimum X de la bande de conduction en bord de zone de Brillouin dans le troisième matériau, la différence d'énergie A E entre ces deux minima devant être supérieure à l'énergie maximale des phonons longitudinaux optiques dans Ga As Pour un puits de Ga As de 3 nm, le détecteur fonctionne au voisinage du 10 14 Hz. Comme le montre la figure 10, lors du fonctionnement du photodétecteur, un électron, promu dans le niveau d'énergie E 2 par absorption d'un photon de la gamme 5 x 1013 1014 Hz se désexcite pour atteindre le minimum en X du troisième matériau semiconducteur et se propage dans la couche de composition variable jusqu'à la barrière amont Bl o il se trouve alors au minimum en X du premier matériau semi- conducteur Le passage d'un niveau X à l'autre à travers le puits quantique est effectué, conformément aux dispositions de la présente invention, par saut de potentiel. Entre le système Ga As/Ga Al As, l'invention s'applique également à d'autres systèmes de composés III-V comme Ga In As/Ga Al In As, Ga In As/Ga In As P, Ga Sb/Ga Al Sb. L'invention peut également s'appliquer à des photodétecteurs utilisant les trous de la bande de valence comme porteurs majoritaires Il a en effet été démontré que les détecteurs photoélectriques à puits quantiques basés sur ce principe présentaient de bonnes détectivités Leur intérêt essentiel est de permettre une mise en oeuvre du photodétecteur sous incidence normale: en effet, la transition intra- bande de valence entre le premier niveau E 1 de trous lourds et le second niveau E 2 est permise dans cette configuration. Le problème essentiel d'une telle structure est le faible gain dû à la lente vitesse de dérive des trous Ils ont en conséquence 80 à 100 % de chances d'être capturés au passage d'un seul puits Une structure conforme à l'invention doit permettre de réduire cette probabilité de capture comme dans le cas des électrons Les figures 1 I et 12 montrent une structure de ce type qui permet une détection au voisinage de 2,7 x 103 Hz pour des matériaux semiconducteurs de forme générale Six Ge îx X Dans cet exemple, le premier matériau semiconducteur formant la barrière amont Bl est une couche de silicium pur (x= 0) Le puits quantique P proprement dit est constitué par une couche de 0,004 prm d'épaisseur d'un deuxième matériau semiconducteur de formule Si O Ge 3. Enfin, la structure est complétée par une troisième couche présentant une composition variant graduellement de celle d'un troisième matériau semiconducteur de formule Si 0,94 Ge 0,06 au niveau de la barrière aval B 2, à celle du silicium pur. Le diagramme d'énergie représenté aux figures Il et 12 est tracé en prenant pour référence les maxima des bandes de valence au centre des zones de Brillouin pour chacun des matériaux semiconducteurs considérés La différence d'énergie LE entre ces maxima pour les premier et troisième matériaux est de 60 me V, valeur supérieure à l'énergie maximale des phonons longitudinaux optiques du silicium qui est de 57 me V. La transition entre l'état confiné E et l'état résonant E 2 au bord du puits s'effectue autour de la fréquence de 2,7 x 10 Hz. Ce cas particulier de structure de détecteur photoélectrique à puits quantiques est particulièrement important car elle permet a priori une intégration facile avec une électronique de commande et de traitement VLSI. REVENDICATIONS 1 Détecteur photoélectrique présentant une structure à au moins un puits quantique constitué par une barrière amont (BI) réalisée en un premier matériau semiconducteur, un puits (P) réalisé en un deuxième matériau semiconducteur, et une barrière aval (B 2) réalisée en un troisième matériau semiconducteur, chaque matériau semiconducteur étant défini par sa composition chimique, et la conductibilité électrique dans le détecteur étant assurée par propagation, dans le sens allant de la barrière amont à la barrière aval, de porteurs de charge donnée dans une bande électronique de type donné présentant, dans chacun desdits matériaux, un extremum d'énergie, caractérisé en ce que, lesdits matériaux semiconducteurs étant au moins partiellement dopés en porteurs, les premier et troisième matériaux semiconducteurs ont une composition chimique telle que la différence ( A E) d'énergie, au niveau desdites barrières (BI, B 2), entre l'extremum d'énergie de ladite bande électronique dans le premier matériau semiconducteur et l'extremum d'énergie de ladite bande électronique dans le troisième matériau semiconducteur est supérieure en valeur absolue à l'énergie maximale des phonons longitudinaux optiques dans le deuxième matériau semiconducteur constituant le puits (P). 2 Détecteur photoélectrique selon la revendication 1, présentant une structure à un seul puits quantique, caractérisé en ce que ladite structure est formée d'une première couche (CI) du premier matériau semiconducteur, déposée sur un substrat (S), d'une deuxième couche (C 2) du deuxième matériau semiconducteur et d'une troisième couche (C 3) du troisième matériau semiconducteur, la composition chimique en matériau semiconducteur étant constante dans toute l'épaisseur de chaque couche. 3 Détecteur photoélectrique selon la revendication 1, présentant une structure à puits quantiques multiples, caractérisé en ce que ladite structure est formée d'un empilement alterné de couches du deuxième matériau semiconducteur séparées par des couches d'un matériau semiconducteur présentant, de la barrière aval (B 2) d'un puits (P) à la barrière amont (BI) du puits (P') suivant dans le sens de propagation des porteurs, une composition chimique variant graduellement de la composi- tion du troisième matériau semiconducteur à celle du premier matériau semiconducteur. 4 Détecteur photoélectrique selon l'une quelconque des revendications 1 à 3, caractérisé en ce que, lesdits matériaux semi- conducteurs étant au moins partiellement dopés en donneurs, lesdits porteurs sont des électrons et ladite bande électronique la bande de conduction. Détecteur photoélectrique selon la revendication 4, caractérisé en ce que ledit extremum d'énergie de ladite bande électro- nique dans ledit premier matériau semiconducteur est le minimum ( F 1) de la bande de conduction au centre de la zone de Brillouin, et en ce que ledit extremum de ladite bande électronique dans ledit troisième matériau est le minimum r 3 de la bande de conduction au centre de la zone de Brillouin. 6 Détecteur photoélectrique selon la revendication 4, caractérisé en ce que ledit extremum d'énergie de ladite bande électro- nique dans ledit premier matériau semiconducteur est le minimum r E de la bande de conduction au centre de la zone de Brillouin, et en ce que ledit extremum d'énergie de ladite bande électronique dans ledit troisième matériau semiconducteur est le minimum X de la bande de conduction en bord de zone de Brillouin. 7 Détecteur photoélectrique selon la revendication 4, caractérisé en ce que ledit extremum d'énergie de ladite bande électro- nique dans ledit premier matériau semiconducteur est le minimum X de la bande de conduction en bord de zone de Brillouin, et en ce que ledit extremum d'énergie de ladite bande électronique dans ledit troisième matériau semiconducteur est le minimum X de la bande de conduction en bord de zone de Brillouin. 8 Détecteur photoélectrique selon l'une quelconque des revendications 1 à 3, caractérisé en ce que, lesdits matériaux semicon- ducteurs étant au moins partiellement dopés en accepteurs, lesdits porteurs sont des trous et ladite bande électronique la bande de valence. 9 Détecteur photoélectrique selon la revendication 8, caractérisé en ce que ledit extremum d'énergie de ladite bande électro- nique dans ledit premier matériau semiconducteur est le maximum de la bande de valence au centre de la zone de Brillouin, et en ce que ledit extremum d'énergie de ladite bande électronique dans ledit troisième matériau est le maximum de la bande de valence au centre de la zone de Brillouin. Détecteur photoélectrique selon l'une quelconque des revendications 4 à 9, caractérisé en ce que lesdits matériaux semiconduc- teurs sont des composés des éléments des colonnes III et V de la classification périodique des éléments. 11 Détecteur photoélectrique selon la revendication 10, caractérisé en ce que lesdits matériaux semiconducteurs répondent à la formule chimique générale de Ga x AI X As. 12 Détecteur photoélectrique selon l'une des revendications 8 ou 9, caractérisé en ce que lesdits matériaux semiconducteurs répondent à la formule chimique générale Six Ge x.